СПОСОБ УДАЛЕНИЯ ОСТАТОЧНЫХ ЛЕТУЧИХ МОНОМЕРОВ ИЗ ПОЛИМЕРА, НАХОДЯЩЕГОСЯ В ПОРОШКООБРАЗНОЙ ФОРМЕ

1. Способ очистки полимера в порошкообразной форме, содержащего остаточные летучие мономеры, с помощью сушки порошкообразного полимера в вакууме при давлении, равном менее примерно 100 мбар, при температуре, которая обеспечивает испарение остаточных мономеров, с необязательным разрушением агрегатов путем пропускания через сито.
2. Способ по п.1, в котором полимером является (поли(этилакрилат, метилметакрилат, триметиламмонийэтилметакрилатхлорид)).
3. Способ по п.1, в котором полимером является (поли(этилакрилат, метилметакрилат, триаммонийэтилметакрилатхлорид)), (поли(бутилметакрилат, (2-диметиламиноэтил) метакрилат, метилметакрилат)), (поли(метакриловая кислота, метилметакрилат)), (поли(метакриловая кислота, метилметакрилат)) или (поли(метакриловая кислота, этилакрилат)).
4. Способ по п.1, в котором давление равно от примерно 10 до примерно 20 мбар.
5. Способ по п.1, в котором температура сушки равна от 55 до 75°С.
6. Способ по п.4, в котором в вакууме давление составляет менее 10 мбар.
7. Способ по п.1, в котором сушку проводят в течение от 1 до 8 дней.
8. Способ по п.1, в котором для сушки полимера используют лопастную сушилку.
9. Способ очистки полимера, находящегося в порошкообразной форме или в форме пеллет, содержащих остаточные летучие мономеры, путем его растворения в подходящем растворителе и с помощью распылительной сушки указанного раствора для выпаривания растворителя и летучих мономеров и превращения полимера в твердые частицы.
10. Способ по п.9, в котором полимером является (поли(этилакрилат, метилметакрилат, триметиламмонийэтилметакрилатхлорид)), (поли(этилакрилат, метилметакрилат, триаммонийэтилметакрилатхлорид)), (поли(бутилметакрилат, (2-диметиламиноэтил)метакрилат, метилметакрилат)), (поли(метакриловая кислота, метилметакрилат)), (поли(метакриловая кислота, метилметакрилат)) или (поли(метакриловая кислота, этилакрилат)).
11. Способ по п.9, в котором растворителем является метанол, входная температура распылительной колонки равна от 110 до 130°С и выходная температура равна от 55 до 65°С.
2
12. Способ очистки полимера в порошкообразной форме с помощью его сушки сжатым диоксидом углерода, СО, при давлениях, равных от 30 до 300 бар.
13. Способ по п.11, в котором полимер сушат при давлении, равном 100 бар.
14. Способ по п.11, в котором сополимеры сушат при температуре, равной от 25 до 50°С.
15. Способ по п.1, приводящий к уменьшению содержания этилакрилата до равного менее 1 част./млн и содержания метилметакрилата до равного менее 1 част./млн
16. Применение полимера, очищенного способом по любому предыдущему пункту, в препаратах местного действия.